ЗАПЕЧАТЫВАНИЕ ЗАГЛУШКИ НА СТЕКЛЯННОМ СОСУДЕ

1. Составная тара (1), содержащая стеклянный сосуд (10) и заглушку (20), термически запечатываемую на краю стеклянного сосуда, отличающаяся тем, что край (12) сосуда обработан при помощи металлических оксидов и/или солей, и тем, что указанная заглушка содержит, по меньшей мере, один несущий слой (21) и нижний слой (22) из термически запечатываемого полимерного материала, на котором прививают ненасыщенную карбоксильную кислоту, причем термически запечатываемый полимерный материал имеет температуру плавления, превышающую 115°С.
st
st
2. Составная тара (1) по п. 1, отличающаяся тем, что предназначена для обработки при температуре стерилизации T, и термически запечатываемый полимерный материал имеет температуру плавления, превышающую упомянутую температуру стерилизации T.
3. Составная тара (1) по одному из предыдущих пунктов, в которой термически запечатываемый полимерный материал является гомополимером или сополимером полипропилена, полиэтиленом высокой плотности или сложным полиэфиром.
4. Составная тара (1) по одному из пп. 1 или 2, в которой в качестве ненасыщенной карбоксильной кислоты используют малеиновый ангидрид.
5. Составная тара (1) по одному из пп. 1 или 2, в которой массовое отношение упомянутой ненасыщенной карбоксильной кислоты к упомянутому полимерному материалу меньше 2% и предпочтительно меньше 1%.
6. Составная тара (1) по одному из пп. 1 или 2, в которой обработка края стеклянного сосуда содержит нанесение солей хрома, силанов, солей циркония или солей алюминия.
7. Составная тара по одному из пп. 1 или 2, содержащая крышку, предназначенную для завинчивания на сосуде.
8. Тара по п. 7, в которой крышку выполняют из пластического или металлического материала.
9. Заглушка (20), термически запечатываемая на краю стеклянного сосуда, обработанного при помощи металлических оксидов и/или солей, отличающаяся тем, что указанная заглушка содержит, по меньшей мере, один несущий слой (21) и нижний слой (22) из термически запечатываемого полимерного материала, на котором прививают ненасыщенную карбоксильную кислоту, причем термически запечатываемый полимерный материал имеет температуру плавления, превышающую 115°С.
st
st
10. Термически запечатываемая заглушка (20) по п. 9, отличающаяся тем, что предназначена для обработки при температуре стерилизации T, и термически запечатываемый полимерный материал имеет температуру плавления, превышающую упомянутую температуру стерилизации T.
11. Термически запечатываемая заглушка (20) по одному из пп. 9 или 10, в которой термически запечатываемый полимерный материал является гомополимером или сополимером полипропилена, полиэтиленом высокой плотности или сложным полиэфиром.
12. Термически запечатываемая заглушка (20) по одному из пп. 9 и 10, в которой в качестве ненасыщенной карбоксильной кислоты используют малеиновый ангидрид.
13. Термически запечатываемая заглушка (20) по одному из пп. 9 и 10, в которой массовое отношение упомянутой ненасыщенной карбоксильной кислоты к упомянутому полимерному материалу меньше 2% и предпочтительно меньше 1%.
14. Термически запечатываемая заглушка (20) по одному из пп. 9 и 10, в которой несущий слой содержит алюминий или является просвечиваемой полимерной пленкой.
15. Термически запечатываемая заглушка (20) по одному из пп. 9 и 10, в которой нижний слой является слоем многослойной полимерной пленки.
16. Термически запечатываемая заглушка (20) по одному из пп. 9 и 10, в которой нижний слой приклеивают к несущему слою при помощи адгезивного слоя.
17. Способ изготовления составной тары (1) по одному из пп. 1-5, содержащий следующие этапы:
- поставляют стеклянный сосуд (10), край (12) которого обработан при помощи металлических оксидов и/или солей,
- поставляют заглушку (20), содержащую, по меньшей мере, один несущий слой (21) и нижний слой (22) из термически запечатываемого полимерного материала, на котором привита ненасыщенная карбоксильная кислота, причем термически запечатываемый полимерный материал имеет температуру плавления, превышающую 115°С;
- упомянутую заглушку термически запечатывают на краю сосуда.
18. Способ по п. 17, дополнительно содержащий после термического запечатывания этап стерилизации составной тары.
19. Способ по п. 18, в котором на упомянутом этапе стерилизации составную тару обычно выдерживают при температуре от 115 до 135°С в течение времени от 10 до 60 мин.
20. Способ по одному из пп. 17-19, содержащий этап, на котором на сосуде завинчивают крышку.